Brevet FR3074075A1 (20190531)

REVENDICATIONS1) Procédé de récupération de tout ou partie des éléments abrasifs d'un matériau abrasif dans lequel lesdits éléments abrasifs sont maintenus dans une résine présentant au moins un groupement hydroxyle phénolique, ledit procédé comprenant les étapes consistant à : a) mettre en contact ledit matériau abrasif avec une solution aqueuse nitrique (S1), moyennant quoi une solution aqueuse nitrique (S2) contenant des éléments abrasifs et des résidus issus de la dégradation de ladite résine est obtenue ; puis b) séparer les éléments abrasifs de la solution aqueuse nitrique (S2) obtenue suite à ladite étape (a).\n<CLM>\1\tProcédé selon la revendication 1, caractérisé en ce que ladite résine est un phénoplaste.\n<CLM>\1\tProcédé selon la revendication 1 ou 2, caractérisé en ce que lesdits éléments abrasifs sont choisis dans le groupe constitué par l'alumine, les corindons bruns, les corindons blancs, les corindons violets, la zircone, le diamant, le carbure de silicium, la bauxite frittée et leurs mélanges.\n<CLM>\1\tProcédé selon l'une quelconque des revendications 1 à 3, caractérisé en ce que ladite solution aqueuse nitrique (Si) contient au moins 20% en masse d'acide nitrique par rapport à la masse totale de ladite solution aqueuse nitrique (Si).\n<CLM>\1\tProcédé selon l'une quelconque des revendications 1 à 4, caractérisé en ce que ladite solution aqueuse nitrique (Si) contient en outre de l'acide sulfurique.\n<CLM>\1\tProcédé selon la revendication 5, caractérisé en ce que ladite solution aqueuse nitrique (Si) contient au moins 30% en masse d'acide sulfurique par rapport à la masse totale de ladite solution aqueuse nitrique (Si). 21\n<CLM>\1\tProcédé selon l'une quelconque des revendications 1 à 6, caractérisé en ce que, lors de ladite étape (a), la mise en contact est réalisée à une température comprise entre la température ambiante et 150°C. 5\n<CLM>\1\tProcédé selon l'une quelconque des revendications 1 à 7, caractérisé en ce que, préalablement à ladite étape (a), ledit matériau abrasif a subi un traitement du type broyage ou concassage. 10\n<CLM>\1\tProcédé selon l'une quelconque des revendications 1 à 8, caractérisé en ce que la solution d'acide nitrique (S2) obtenue suite à ladite étape (b) est soumise à une étape supplémentaire de recyclage.\n<CLM>\1\tProcédé de préparation d'un matériau abrasif comprenant des 15 éléments abrasifs dans un liant, ledit procédé comprenant les étapes suivantes : i) obtenir des éléments abrasifs suite à un procédé de récupération tel que défini à l'une quelconque des revendications 1 à 9; ii) mettre en contact les éléments abrasifs obtenus suite à ladite étape (i) avec un liant ou un précurseur dudit liant et mélanger l'ensemble ; 20 iii) éventuellement soumettre le mélange obtenu suite à ladite étape (ii) à un traitement thermique.\n<CLM>\1\tProcédé de préparation d'un matériau abrasif comprenant des éléments abrasifs sur un support, ledit procédé comprenant les étapes suivantes : 25 i') obtenir des éléments abrasifs suite à un procédé de récupération tel que défini à l'une quelconque des revendications 1 à 9; ii') déposer les éléments abrasifs obtenus suite à ladite étape (i') sur un support présentant une couche d'un premier liant ; iii') appliquer sur le support obtenu suite à ladite étape (ii') une couche d'un second liant, identique ou différent audit premier liant.